(57)【要約】【課題】    高硬度でも、繰り返し引張応力の発生する様な使用環境下でも、疲労亀裂進展による脆性破壊を防止できる、耐疲労割れ性に優れた高Ｃｒ鋳鉄およびその製造方法を提供することを目的とする。【解決手段】  特定の高Ｃｒ鋳鉄組成を有し、マルテンサイトのサイズが微細化されているとともに、残留オーステナイトを一定量含有させた組織を有し、このような組織を、特定の鋳造時の凝固冷却速度、焼入保持温度、焼入保持時間、焼入冷却速度によって得て、硬度が８００Ｈｖ以上と高く、靱性もシャルピー衝撃値で２．０Ｊ／ｃｍ2 以上と高く、疲労亀裂進展が起こらない下限界応力拡大係数範囲ΔKth が１０以上で耐疲労割れ性が優れる高Ｃｒ鋳鉄とする。【選択図】    なし【特許請求の範囲】
【請求項１】
質量％で、Ｃ：２．５〜３．５％、Ｓｉ：０．２〜１．０％、Ｍｎ：０．６〜２．０％、Ｃｒ：１３〜２２％、Ｍｏ：１．０〜３．０％、Ｎ：０．０１〜０．１５％、を各々含有し、かつ、これらの含有量が、［Ｃｒ］／［Ｃ］＝４．５〜６．５、［Ｍｎ］×［Ｍｏ］＝１．８〜２．５の関係を各々満たし、残部がＦｅ及び不可避的不純物からなる組成を有し、１００倍の光学顕微鏡での鋳鉄組織観察におけるマルテンサイトのサイズが、炭化物に囲まれたマルテンサイトの１個当たりの平均面積として６０００μｍ2 以下であり、マルテンサイトと残留オーステナイトおよび炭化物における、Ｘ線回折ピーク強度比による、残留オーステナイトの平均体積分率が５〜４０％である組織を有することを特徴とする耐疲労割れ性に優れた高Ｃｒ鋳鉄。
【請求項２】
前記高Ｃｒ鋳鉄が、更に、Ｎｉを１．０質量％以下含む請求項１に記載の耐疲労割れ性に優れた高Ｃｒ鋳鉄。
【請求項３】
前記高Ｃｒ鋳鉄が、更に、Ｔｉ、Ｖ、Ｚｒ、Ｎｂの内から選択される１種または２種以上を合計で１．０〜５．０質量％含有する請求項１または２に記載の耐疲労割れ性に優れた高Ｃｒ鋳鉄。
【請求項４】
前記高Ｃｒ鋳鉄の硬度が８００Ｈｖ以上、靱性がシャルピー衝撃値で２．０Ｊ／ｃｍ2 以上である請求項１乃至３のいずれか１項に記載の耐疲労割れ性に優れた高Ｃｒ鋳鉄。
【請求項５】
質量％で、Ｃ：２．５〜３．５％、Ｓｉ：０．２〜１．０％、Ｍｎ：０．６〜２．０％、Ｃｒ：１３〜２２％、Ｍｏ：１．０〜３．０％、Ｎ：０．０１〜０．１５％、を各々含有し、かつ、これらの含有量が、［Ｃｒ］／［Ｃ］＝４．５〜６．５、［Ｍｎ］×［Ｍｏ］＝１．８〜２．５の関係を各々満たし、残部がＦｅ及び不可避的不純物からなる組成の鋳鉄を、冷却速度が５℃／ｓ以上で鋳造し、次いで、９００〜１０５０℃の範囲で３時間以上保持する加熱保持後に、冷却速度が０．０５〜５℃／ｓの範囲で焼入れ処理し、１００倍の光学顕微鏡での鋳鉄組織観察におけるマルテンサイトのサイズが、炭化物に囲まれたマルテンサイトの１個当たりの平均面積として６０００μｍ2 以下であり、マルテンサイトと残留オーステナイトおよび炭化物における、Ｘ線回折ピーク強度比による、残留オーステナイトの平均体積分率が５〜４０％である組織を得ることを特徴とする耐疲労割れ性に優れた高Ｃｒ鋳鉄の製造方法。
【請求項６】
前記高Ｃｒ鋳鉄が、更に、Ｎｉを１．０質量％以下含む請求項５に記載の耐疲労割れ性に優れた高Ｃｒ鋳鉄の製造方法。
【請求項７】
前記高Ｃｒ鋳鉄が、更に、Ｔｉ、Ｖ、Ｚｒ、Ｎｂの内から選択される１種または２種以上を合計で１．０〜５．０質量％含有する請求項５または６に記載の耐疲労割れ性に優れた高Ｃｒ鋳鉄の製造方法。
【請求項８】
前記高Ｃｒ鋳鉄の硬度が８００Ｈｖ以上、靱性がシャルピー衝撃値で２．０Ｊ／ｃｍ2 以上である請求項５乃至７のいずれか１項に記載の耐疲労割れ性に優れた高Ｃｒ鋳鉄の製造方法。
【発明の詳細な説明】
【技術分野】
【０００１】
本発明は、耐摩耗ライナーや、コーンクラッシャ、ジョークラッシャなどの岩石の粉砕機、あるいは鋼材の搬送ローラーなどの耐摩耗部材に用いて好適な、耐疲労割れ性に優れた高Ｃｒ鋳鉄およびその製造方法に関するものである。
【背景技術】
【０００２】
従来、破砕機などに用いられる耐摩耗部材には、耐摩耗性を有する高Ｃｒ鋳鉄が多用されてきた。近年ではこの破砕機の処理能力の向上が求められ、破砕機の大型化、破砕圧力の高圧化が進められている。このため、このような使用条件の過酷化に対応できる、耐摩耗性と靱性とがより優れた高Ｃｒ鋳鉄が強く要望されている。
【０００３】
従来から、高Ｃｒ鋳鉄の耐摩耗性向上のためには、種々の技術が提案されてきた。例えば、高Ｃｒ鋳鉄にＴｉやＶを添加することによって、高Ｃｒ鋳鉄で主に析出するＭ7 Ｃ3 型炭化物以外に高硬度のＭＣ型炭化物（ＴｉＣやＶＣ等）を分散させ、これによって、９００〜９４０Ｈｖレベルまで、耐摩耗性を向上させることが提案されている（特許文献１、２参照）。また、同様の趣旨で、ＮｂとＶを複合添加することも提案されている（特許文献３参照）。更に、高Ｃｒ鋳鉄の全体硬さに大きな影響を及ぼす炭化物量と基地中の合金元素固溶量を３次元的に規定して、８００〜９４０Ｈｖレベルまで、硬度を高めることも提案されている（特許文献４参照）。
【０００４】
更に、圧延用ロールや切削工具などの用途ではあるが、鋳鉄の凝固時に形成される炭化物の形態に着目し、Ｖを３〜１０％添加した上で、基地組織と、形成された一次炭化物であるＭＣ型炭化物やＭ7 Ｃ3 型炭化物との界面に、平均粒径が３μｍ以下の微細なＭ6 Ｃ型炭化物を形成させ、高硬度を得る技術も提案されている（特許文献５参照）。また、圧延用ロールの用途で、Ｍ7 Ｃ3 型炭化物の他に、Ｍ23Ｃ6 型炭化物を分散させて、靱性を向上させる技術も提案されている（特許文献６参照）。
【０００５】
これら提案されている高Ｃｒ鋳鉄は、そのほとんどが、硬さを最大限向上させて、高硬度化により耐摩耗性を良くする方向であり、鋳鉄自体の靱性を向上させたものではなかった。
【０００６】
一方、耐摩耗部材は、圧縮または引張応力が働くような条件で使用されるケースが多く、使用中に疲労により割れが進展して破壊してしまうという問題がある。この問題に対して、上記従来の、高硬度化により耐摩耗性を向上させる技術では、このような疲労割れの防止には不十分であった。
【０００７】
このような繰り返し引張応力の発生する様な使用環境下でも、疲労亀裂進展による脆性破壊を防止するという観点からの技術も、従来から提案されてはいる。この技術は、Ｃｒ、Ｃ、ＭｎおよびＭｏを特定の関係を満足する様に含有させ、かつ、部材内部と外部のマルテンサイト変態温度を制御し、通常焼入れした部材表面に発生する引張残留応力を低減して、鋳造欠陥からの疲労亀裂の進展を抑制するものである（特許文献７参照）。
【特許文献１】特開平２−１１５３４３号公報（特許請求の範囲）
【特許文献２】特公平４−５６１０２号公報（特許請求の範囲）
【特許文献３】特公昭６０- ５１５４８号公報（特許請求の範囲）
【特許文献４】特開２００１−２４７９２９号公報（特許請求の範囲）
【特許文献５】特開２００１−３１６７５４号公報（特許請求の範囲）
【特許文献６】特開昭６３−１２１６３５号公報（特許請求の範囲）
【特許文献７】特開平１１−２２９０７１号公報（特許請求の範囲）
【発明の開示】
【発明が解決しようとする課題】
【０００８】
しかし、前記特許文献７であっても、繰り返し引張応力の発生する様な使用環境下でも、疲労亀裂進展による脆性破壊を防止するには、不十分であった。これは、破砕機のより大型化、破砕圧力のより高圧化が進み、より高硬度化が求められるとともに、疲労亀裂進展による脆性破壊条件が厳しくなっていることにもよる。例えば、前記特許文献７の高Ｃｒ鋳鉄の硬度は７３０〜８２０Ｈｖレベルであるのに対し、要求される高硬度化は、８００〜９００超Ｈｖレベルとなっている。したがって、このような高硬度でも、靱性や耐疲労割れ性が優れた高Ｃｒ鋳鉄が求められている。
【０００９】
本発明は、かかる問題に鑑みなされたもので、高硬度でも、繰り返し引張応力の発生する様な使用環境下でも、疲労亀裂進展による脆性破壊を防止できる、耐疲労割れ性に優れた高Ｃｒ鋳鉄およびその製造方法を提供することを目的とする。
【課題を解決するための手段】
【００１０】
この目的を達成するために、本発明の耐疲労割れ性に優れた高Ｃｒ鋳鉄の要旨は、質量％で、Ｃ：２．５〜３．５％、Ｓｉ：０．２〜１．０％、Ｍｎ：０．６〜２．０％、Ｃｒ：１３〜２２％、Ｍｏ：１．０〜３．０％、Ｎ：０．０１〜０．１５％、を各々含有し、かつ、これらの含有量が、［Ｃｒ］／［Ｃ］＝４．５〜６．５、［Ｍｎ］×［Ｍｏ］＝１．８〜２．５の関係を各々満たし、残部がＦｅ及び不可避的不純物からなる組成を有し、１００倍の光学顕微鏡での鋳鉄組織観察におけるマルテンサイトのサイズが、炭化物に囲まれたマルテンサイトの１個当たりの平均面積として６０００μｍ2 以下であり、マルテンサイトと残留オーステナイトおよび炭化物における、Ｘ線回折ピーク強度比による、残留オーステナイトの平均体積分率が５〜４０％である組織を有することである。
【００１１】
また、前記目的を達成するために、本発明の耐疲労割れ性に優れた高Ｃｒ鋳鉄の製造方法の要旨は、質量％で、Ｃ：２．５〜３．５％、Ｓｉ：０．２〜１．０％、Ｍｎ：０．６〜２．０％、Ｃｒ：１３〜２２％、Ｍｏ：１．０〜３．０％、Ｎ：０．０１〜０．１５％、を各々含有し、かつ、これらの含有量が、［Ｃｒ］／［Ｃ］＝４．５〜６．５、［Ｍｎ］×［Ｍｏ］＝１．８〜２．５の関係を各々満たし、残部がＦｅ及び不可避的不純物からなる組成の鋳鉄を、冷却速度が５℃／ｓ以上で鋳造し、次いで、９００〜１０５０℃の範囲で３時間以上保持する加熱保持後に、冷却速度が０．０５〜５℃／ｓの範囲で焼入れ処理し、１００倍の光学顕微鏡での鋳鉄組織観察におけるマルテンサイトのサイズが、炭化物に囲まれたマルテンサイト１個当たりの平均面積として６０００μｍ2 以下であり、マルテンサイトと残留オーステナイトおよび炭化物における、Ｘ線回折ピーク強度比による、残留オーステナイトの平均体積分率が５〜４０％である組織を得ることである。
【発明の効果】
【００１２】
通常、高Ｃｒ鋳鉄組織は、マルテンサイト、残留オーステナイト、炭化物より構成される。本発明は、この高Ｃｒ鋳鉄組織における、マルテンサイト領域の平均間隔の微細化および残留オーステナイトの活用により、高硬度で耐摩耗性にすぐれ、かつ耐疲労割れ性に優れた高Ｃｒ鋳鉄を提供する。
【００１３】
疲労割れ（疲労亀裂）は、鋳造材に不可避な介在物や引け巣などの凝固欠陥から発生、進展し、一定以上の亀裂長さになると、耐摩耗部材を脆性破壊に至らしめる。この疲労亀裂の抑制のためには、亀裂先端の応力集中を緩和して、亀裂進展を抑制することにより、亀裂進展速度を遅くすることが必要である。
【００１４】
このため、先ず、本発明では、高Ｃｒ鋳鉄組織におけるマルテンサイトの微細化により、１回の応力振幅あたりの亀裂進展長さを小さくする。マルテンサイトの微細化は、亀裂進展速度を遅くする効果が大きい。疲労亀裂は、高Ｃｒ鋳鉄組織における、炭化物内、あるいは炭化物とマルテンサイトの界面に沿って進展する。これに対して、マルテンサイトを微細化させれば、炭化物あるいは炭化物とマルテンサイト界面の平均長さが短くなる。このため、前記１回の応力振幅あたりの亀裂進展長さが小さくなり、亀裂進展速度を遅くすることができる。
【００１５】
本発明では、更に、高Ｃｒ鋳鉄組織内に残留オーステナイトを一定量存在させ、亀裂進展を抑制させる。先ず、残留オーステナイトは、硬さが低いため変形しやすい。このため、亀裂先端で残留オーステナイトが変形し、亀裂先端の曲率半径を大きくすることで、亀裂先端の応力集中を緩和し、亀裂進展を抑制する。次ぎに、残留オーステナイトは、応力誘起変態を起こしてマルテンサイトに変態する。このため、亀裂付近の残留オーステナイトが、応力によってマルテンサイトに変態した場合、体積膨張が起こり、亀裂先端を閉口して、亀裂の進展を抑制する効果がある。
【００１６】
これによって、本発明では、耐摩耗性高Ｃｒ鋳鉄を、８００Ｈｖ以上の高硬度であっても、靱性をシャルピー衝撃値で２Ｊ／ｃｍ2 以上と高くでき、繰り返し引張応力の発生する様な使用環境下でも、疲労亀裂進展による脆性破壊を防止できる、耐疲労割れ性に優れた高Ｃｒ鋳鉄を提供できる。この結果、高Ｃｒ鋳鉄製の耐摩耗部材としての性能や高寿命を保障する。
【発明を実施するための最良の形態】
【００１７】
（鋳鉄組成）
本発明の高Ｃｒ鋳鉄の化学成分組成（単位：質量％）について、各元素の限定理由を含めて、以下に説明する。
【００１８】
本発明の高Ｃｒ鋳鉄では、前記した通り、組織を、マルテンサイト、残留オーステナイト、炭化物より構成させた特定の組織とし、８００Ｈｖ以上の高硬度、シャルピー衝撃値で２Ｊ／ｃｍ2 以上の高靱性、優れた耐疲労割れ性を得る。そして、このような組織と特性を得るために、本発明高Ｃｒ鋳鉄の化学成分組成は、質量％で、Ｃ：２．５〜３．５％、Ｓｉ：０．２〜１．０％、Ｍｎ：０．６〜２．０％、Ｃｒ：１３〜２２％、Ｍｏ：１．０〜３．０％、Ｎ：０．０１〜０．１５％、を各々含有し、かつ、これらの含有量が、［Ｃｒ］／［Ｃ］＝４．５〜６．５、［Ｍｎ］×［Ｍｏ］＝１．８〜２．５の関係を各々満たし、残部がＦｅ及び不可避的不純物からなるものとする。
【００１９】
Ｃ：２．５〜３．５％。
Ｃは、Ｔｉ、Ｖ、Ｚｒ、Ｎｂ、そして、Ｃｒ、Ｍｏ、あるいはＦｅと、高硬度の炭化物（ＭＣ型、Ｍ7 Ｃ3 型、Ｍ23Ｃ6 型、Ｍ3 Ｃ型など) を形成するとともに、基地中に固溶し、鋳鉄の焼入れ処理（空冷処理）によって、オーステナイトから硬さの高いマルテンサイトへの変態を支配する (マルテンサイト組織を得る) ための元素であり、必要硬度確保のための重要な元素である。
【００２０】
一般にマルテンサイトの硬さは、固溶するＣ量が多いほど高くなることが知られており、Ｃ含有量が２．５％未満の場合は、基地中に固溶するＣ量が不足し、基地硬さが不足するだけでなく、晶出および析出する前記炭化物も少なくなるため、鋳鉄乃至耐摩耗部材としての硬さも不足し、必要な耐摩耗性が得られない。一方、Ｃ含有量が３．５％を超えると、生成する前記炭化物が粗大化して、鋳鉄乃至耐摩耗部材が脆弱となり、脆性破壊が生じてしまう。また、基地中に固溶するＣ量が多すぎるため、硬さの低いオーステナイトが多量に残留する結果、やはり硬さ不足を招来して、必要な耐摩耗性が得られない。従って、Ｃ量は２．５〜３．５％、好ましくは２．８〜３．３％の範囲とする。
【００２１】
Ｍｎ：０．６〜２．０％。
Ｍｎは、高Ｃｒ鋳鉄の焼入れ性を改善し、特に基地中に固溶して、オーステナイトが硬さの低いベイナイトに変態するのを抑制する効果を有し、基地をマルテンサイト組織とするために必須である。Ｍｎ含有量が０．６％未満ではその効果が発揮されないため下限は０．６％とする。一方、Ｍｎはオーステナイト安定化元素であり、過剰に含有すると基地中の残留オーステナイトが多量になり、硬さが低下するため、Ｍｎ含有量の上限は２．０％とする。従って、Ｍｎ含有量は０．６〜２．０％の範囲、好ましくは０．８〜１．４％の範囲とする。
【００２２】
Ｓｉ：０．２〜１．０％。
Ｓｉは鋳造時の溶湯の流動性を確保し、また、溶解・精錬時の脱酸に有効な元素であり、こうした効果を発揮させるためには、０．2 ％以上の含有量が必要である。一方、Ｓｉはフェライト生成元素であり、Ｓｉ含有量が１．０％を超えると、フェライト変態を促進して、基地硬さの低下を招来するばかりか、靭性低下をもたらす。したがって、Ｓｉ含有量は０．２〜１．０％の範囲、好ましくは０．３〜０．８％の範囲とする。
【００２３】
Ｃｒ：１３〜２２％。
Ｃｒは、Ｃと同様に、耐摩耗性の高い各種炭化物を形成するとともに、基地中に固溶して、オーステナイトが硬さの低いフェライトに変態するのを抑制する効果を果たす必須の元素である。従って、必要な硬さが得られるに十分な炭化物量を形成させるとともに、フェライト変態防止に有効な量のＣｒを基地中に固溶させる必要がある。Ｃｒ含有量が１３％未満の場合は、基地中に固溶するＣｒ量が不足して、基地のフェライト変態が生じ、基地硬さが低下するだけでなく、晶出および析出する炭化物も少なくなり、硬さ不足を招来し、必要な耐摩耗性が得られない。
【００２４】
一方、Ｃｒ含有量が２２％を超えると、生成する炭化物が粗大化して、脆弱となり脆性破壊が生じてしまうとともに、基地中に固溶するＣ量が減少して基地の硬さが低下し、やはり硬さ不足を招来して必要な耐摩耗性が得られなくなる。従って、Ｃｒ含有量は１３〜２２％の範囲、好ましくは１３〜１６％の範囲とする。
【００２５】
［Ｃｒ］／［Ｃ］＝４．５〜６．５
Ｃｒ含有量［Ｃｒ］とＣ含有量［Ｃ］との比、［Ｃｒ］／［Ｃ］が４．５未満になると、ＣｒとＣ各々の上記含有量が範囲内であっても、マトリックスのＣ含有量が多くなり、且つＣｒ含有量が少なくなり過ぎて、焼入性が悪くなり、パーライトまたはベーナイトが生成して硬さが低下する可能性が大きい。一方、［Ｃｒ］／［Ｃ］が６．５を超えると、ＣｒとＣ各々の上記含有量が範囲内であっても、マトリックス中のＣ含有量が低くなって硬さが低下し、必要な耐摩耗性が得られない可能性が大きい。
【００２６】
Ｍｏ：１．０〜３．０％。
Ｍｏは、Ｃｒと同様に、耐摩耗性の高い各種炭化物を形成するとともに、基地中に固溶してオーステナイトが硬さの低いパーライトに変態するのを抑制する効果を有している必須元素である。従って、必要な硬さが得られるに十分な炭化物量を形成させるとともに、パーライト変態防止に有効な量を基地中に固溶させる必要がある。Ｍｏ含有量が１．０％未満の場合は、基地中に固溶するＭｏ量が不足するため、基地中のパーライト変態が生じ基地硬さが低下するだけでなく、晶出および析出する炭化物も少なくなり、硬さ不足を招来し、必要な耐摩耗性が得られない。
【００２７】
一方、Ｍｏ含有量が３．０％を超えると、基地中に固溶するＣ量が減少して基地硬さが低下し、やはり硬さ不足を招来して必要な耐摩耗性が得られなくなる。従って、Ｍｏ量は１．０〜３．０％の範囲、好ましくは１．４〜２．３％の範囲とする。
【００２８】
［Ｍｎ］×［Ｍｏ］＝１．８〜２．５
Ｍｎ含有量［Ｍｎ］とＭｏ含有量［Ｍｏ］との積、［Ｍｎ］×［Ｍｏ］が２．５以下であれば、必要な焼入性は確保される。これに対して、各々の上記含有量が範囲内であっても、［Ｍｎ］×［Ｍｏ］が２．５を超えた場合には、残留オーステナイト過剰による硬さの低下を招く。一方、この［Ｍｎ］×［Ｍｏ］が１．８未満であると、各々の上記含有量が範囲内であっても、必要な焼入れ性が得られない。
【００２９】
Ｎ：０．０１〜０．１５％
Ｎは、鋳鉄中に含有されて、窒化物、炭窒化物を形成して、高硬度化に寄与する。この効果は０．０１％以上の含有で発揮される。一方、Ｎ含有量が０．１５％を越えると、鋳鉄の鋳造において、凝固時にブローホール欠陥が発生してしまう。
【００３０】
Ｎｉ：１．０％以下
Ｎｉは、必須のＭｏの一部置き換えとして、Ｍｏと併用する形で、含有されても良い。Ｎｉには、Ｍｏと同様に、耐摩耗性の高い各種炭化物を形成するとともに、基地中に固溶してオーステナイトが硬さの低いパーライトに変態するのを抑制する効果を有する。但し、Ｎｉ含有量が１．０％を超えた場合、残留オーステナイトの量が多過ぎるようになり、硬度が低下するので、Ｍｏと併用する場合でも、その含有量の上限を１．０％以下とする。
【００３１】
Ｔｉ、Ｖ、Ｚｒ、Ｎｂ。
Ｔｉ、Ｖ、Ｚｒ、Ｎｂは、鋳鉄の凝固時に、球状の主としてＭＣ型炭化物を優先的に形成させ、上記平板状あるいはフィルム状のＭ7 Ｃ3 型炭化物の生成を抑制しつつ、炭化物の球状化を促進させる効果がある。ＭＣ型炭化物の硬度は、他の型の炭化物よりも硬度が高く、硬さ、耐摩耗性を向上させる。また、この炭化物の球状化によって、硬度レベルを低下させずに、靱性を向上させる効果もある。
【００３２】
これらの効果を発揮させる場合には、選択的に、これらＴｉ、Ｖ、Ｚｒ、Ｎｂの内から１種または２種以上を、合計で１．０％以上含有させる。これらの合計含有量が１．０％未満では、常法のように、鋳鉄の凝固時に、上記平板状あるいはフィルム状のＭ7 Ｃ3 型炭化物が優先的に生成する可能性がある。
【００３３】
一方、Ｔｉ、Ｖ、Ｚｒ、Ｎｂの合計の含有量が５．０％を超えた場合、炭化物量は増加するが、基地中に固溶するＣ量が減少して、硬さの低いベイナイトやフェライトが生成し、基地硬さが低下し、硬さ不足を招来して必要な耐摩耗性が得られなくなる。従って、選択的に含有させる場合の、Ｔｉ、Ｖ、Ｚｒ、Ｎｂの合計の含有量は１．０〜５．０％の範囲とする。
【００３４】
（鋳鉄組織）
本発明の高Ｃｒ鋳鉄において、８００Ｈｖ以上の高硬度、シャルピー衝撃値で２Ｊ／ｃｍ2 以上の高靱性、優れた耐疲労割れ性を得るためには、上記した高Ｃｒ鋳鉄の化学成分組成とともに、高Ｃｒ鋳鉄の組織も重要となる。
【００３５】
このため、本発明の高Ｃｒ鋳鉄では、組織を、マルテンサイト、残留オーステナイト、炭化物より構成させるとともに、マルテンサイトのサイズと、残留オーステナイトの平均体積分率とを規定する。
【００３６】
（マルテンサイトのサイズ）
図１に、本発明高Ｃｒ鋳鉄（後述する実施例表１の発明例９）の組織を、倍率１００倍の光学顕微鏡で観察した図面代用写真を示す。この図１において、黒い粒子状部分が炭化物を多く含むマルテンサイト、黒い粒子状部分を囲む、あるいは隣接する白色の粒子状部分が炭化物、残りの灰色の部分が炭化物の少ないマルテンサイトである。なお、残留オーステナイトは、この光学顕微鏡では観察できない。
【００３７】
図１において、マルテンサイト領域とは、正確には、炭化物を多く含む黒い粒子状部分のマルテンサイト、炭化物の少ない灰色部分のマルテンサイト、白い炭化物、および残留オーステナイト（観察はできないが存在はしている）、が混在している領域となる。しかし、本発明では、後述する耐疲労割れ性向上機構との関係（理由）で、面積（サイズ）を規定するマルテンサイトは、上記炭化物を多く含む黒い粒子状部分のマルテンサイトのみとする。
【００３８】
これら各相は、光学顕微鏡による組織観察に先立つ、表面エッチング（条件は後述）によって、明度の差が生じて、互いに識別可能となる。即ち、炭化物を多く含むマルテンサイトはエッチングによって黒くなる。また、炭化物の少ないマルテンサイトはエッチングによって、より薄い灰色となる。
【００３９】
以上を前提に、本発明では、上記炭化物としての、白色の粒子状部分に囲まれた、あるいは隣接された、黒い粒子状部分のマルテンサイトのサイズを規定する。即ち、上記１００倍の光学顕微鏡での鋳鉄組織観察における、上記炭化物（白色の粒子状部分）に囲まれたマルテンサイト（黒い粒子状部分）１個当たりの平均面積として、６０００μｍ2 以下に微細化させる。
【００４０】
前記した通り、疲労亀裂は、高Ｃｒ鋳鉄組織における、炭化物（白色の粒子状部分）内、あるいは、この炭化物とマルテンサイト（黒い粒子状部分）の界面に沿って進展する。
【００４１】
これに対して、マルテンサイト（黒い粒子状部分）を微細化させれば、炭化物（白色の粒子状部分）あるいは、この炭化物とマルテンサイト（黒い粒子状部分）の界面の平均長さが短くなる。このため、前記１回の応力振幅あたりの亀裂進展長さが小さくなり、亀裂進展速度を遅くし、耐疲労割れ性を向上させることができる。即ち、マルテンサイトの微細化は、亀裂進展速度を遅くし、耐疲労割れ性を向上させる効果が大きい。
【００４２】
一方、前記炭化物の少ない灰色部分のマルテンサイトは、この耐疲労割れ性向上の機構に寄与しない。したがって、本発明では、前記炭化物の少ない灰色部分のマルテンサイトは、マルテンサイトのサイズ規定には含めない。
【００４３】
前記マルテンサイト（黒い粒子状部分）の１個当たりの平均面積が６０００μｍ2 を超えた場合、炭化物（白色の粒子状部分）、あるいは、この炭化物とマルテンサイト（黒い粒子状部分）界面の平均長さが長くなる。このため、炭化物内、あるいは炭化物とマルテンサイトの界面に沿って進展する亀裂の長さを小さくできない。したがって、８００Ｈｖ以上の高硬度な高Ｃｒ鋳鉄では、耐疲労割れ性が低下することとなる。
【００４４】
本発明では、８００Ｈｖ以上の高硬度や靱性を阻害しない範囲で、マルテンサイト中に、硬さの低い、他のパーライト、フェライト、ベイナイトなどを含むことを許容する。マルテンサイト組織を得ようとする場合、鋳鉄の焼入れ処理条件によっては、パーライト、フェライト、ベイナイトなどが必然的に含まれる。但し、これらの相は、靱性は高いが、硬度が低いために、極力少なくする。
【００４５】
（マルテンサイトサイズの測定方法）
前記マルテンサイト（黒い粒子状部分）の１個当たりの平均面積の測定は、先ず、鋳鉄の任意の測定部位から採取した試料を研磨（機械研磨でも電解研磨でも可）後、下記常温の混合液に２０〜６０秒浸漬して、表面をエッチングし、水洗、乾燥する。その後、この試料について、前記倍率１００倍の光学顕微鏡写真を１０視野撮影し、各視野で２０個づつ、前記炭化物（白色の粒子状部分）に囲まれたマルテンサイト（黒い粒子状部分）を無作為に選択する。この選択されたマルテンサイトの面積を画像解析によって求め、合計２００個のマルテンサイトの面積の平均値（１個当たりの平均面積）をマルテンサイトのサイズとして求める。
上記混合液組成＝塩酸（ＨＣｌ）３５〜３７％水溶液：３重量％＋ピクリン酸（２，４，６−トリニトロフェノール）：３重量％＋エタノール：残部（９４重量％）
【００４６】
（残留オーステナイト）
本発明では、上記マルテンサイトのサイズ規定と同時に、残留オーステナイトの平均体積分率を５〜４０％、好ましくは１０〜３５％と規定する。より具体的には、マルテンサイトと残留オーステナイトおよび炭化物との合計Ｘ線回折ピーク強度に対する、残留オーステナイトのＸ線回折ピーク強度から、残留オーステナイトのＸ線回折ピーク強度比を求め、これを残留オーステナイトの平均体積分率とする。
【００４７】
残留オーステナイトの平均体積分率が多くなるほど、高Ｃｒ鋳鉄組織内の残留オーステナイト存在により、亀裂進展を抑制できる。前記した通り、残留オーステナイトは、硬さが低いため変形しやすい。このため、亀裂先端で残留オーステナイトが変形し、亀裂先端の曲率半径を大きくすることで、亀裂先端の応力集中を緩和し、亀裂進展を抑制する。次ぎに、残留オーステナイトは、応力誘起変態を起こしてマルテンサイトに変態する。このため、亀裂付近の残留オーステナイトが、応力によってマルテンサイトに変態した場合、体積膨張が起こり、亀裂先端を閉口して、亀裂の進展を抑制する効果がある。このため、残留オーステナイトの平均体積分率の下限は、５％以上、好ましくは１０％以上とする。
【００４８】
残留オーステナイトの平均体積分率が、これら下限量よりも小さい場合、亀裂進展を抑制する効果が不足し、上記マルテンサイトのサイズ規定などの他の要件を満足しても、８００Ｈｖ以上の高硬度高Ｃｒ鋳鉄の耐疲労割れ性が劣ることとなる。
【００４９】
一方、残留オーステナイトはそれ自体の硬さは低い。このため、残留オーステナイトの平均体積分率が大き過ぎると、硬度が低下する。即ち、残留オーステナイトの平均体積分率の上限は、４０％以下、好ましくは３５％以下とする。
【００５０】
（残留オーステナイトの平均体積分率の測定方法）
Ｘ線解析による公知のＲｉｅｔｖｅｌｔ法により、高Ｃｒ鋳鉄組織の残留オーステナイト、マルテンサイト、炭化物の各Ｘ線回折ピークの強度を測定する。そして、これらのＸ線回折ピーク強度の合計に対する、残留オーステナイトのＸ線回折ピーク強度の構成比を算出し、残留オーステナイトの体積分率とする。測定試料は、鋳鉄の任意の部位から１０個程度採取し、各々の残留オーステナイトの体積分率を求めて、平均化する。
【００５１】
（製造方法）
本発明高Ｃｒ鋳鉄自体は、常法を大きく変更せずに製造可能である。即ち、上記組成の鋳鉄を溶解、鋳造したのち、焼入れ処理し、マルテンサイトを主体とする組織とする。
【００５２】
但し、本発明の高Ｃｒ鋳鉄組織を、マルテンサイト、残留オーステナイト、炭化物より構成させるとともに、上記マルテンサイトの平均サイズと、残留オーステナイトの平均体積分率とするためには、以下のような好ましい製造条件をとることが好ましい。
【００５３】
（溶解温度）
溶解温度は、鋳型形状や鋳型材質等と合わせて、鋳造冷却速度を決定するために重要である。ただ、溶解温度が高過ぎると、凝固冷却速度が遅くなり、マルテンサイトの微細化が難しくなる。一方、溶解温度が低過ぎると、凝固冷却速度は速くなり、引け巣が発生しやすくなる。このため、溶解（鋳込み）温度は１４５０〜１６００℃の範囲から選択することが好ましい。
【００５４】
（鋳造冷却速度）
鋳造の際の冷却速度は、５℃／ｓ以上の速い冷却速度とする。マルテンサイトの微細化は、鋳造時の凝固冷却速度の制御により達成される。マルテンサイト領域は、凝固時の初晶オーステナイト領域であるため、凝固冷却速度を速くすることにより微細化できる。より具体的には、１４００〜１２００℃の温度領域において、５℃／ｓ以上の速い冷却速度であれば良い。
【００５５】
（焼入れ処理）
上記残留オーステナイトの体積分率は、焼入れ処理の焼入れ温度と、保持時間、冷却速度で制御する。焼入れ時には、凝固時に炭化物として析出していたＣおよび合金元素が再固溶し、焼入れ性を確保するとともにオーステナイトを安定化する。焼入れ温度と保持時間は、合金元素の再固溶量を適切にする条件に決める。焼入れ温度が低いあるいは保持時間が短いと、合金元素の再固溶量が少なくなるため焼入れ性が低下し、必要な硬さが得られない。また、残留オーステナイト量も少なくなる。一方、焼入れ温度が高すぎると、再固溶量が多くなりすぎるために、残留オーステナイトが多くなりすぎ、必要な硬さが得られない。
【００５６】
そこで、焼入れに際しての加熱保持は、９００〜１０５０℃の温度範囲で、３時間以上とする。
【００５７】
また、焼入れの冷却速度は、速過ぎる（５℃／ｓを超える）と、残留オーステナイトが過多となって、必要な硬さが得られない。一方、遅すぎる（０．０５℃／ｓ未満）では、パーライトやベイナイト生成により、やはり必要硬さが得られない。また、残留オーステナイトも少なくなる。このため、上記加熱保持後に、冷却速度が０．０５〜５℃／ｓの範囲で焼入れ処理を行なう。
【００５８】
この焼き入れ処理は、常法による冷却が適宜選択されるが、この冷却において、空冷あるいは強制冷却、場合によっては炉冷に代表される、水冷と比べて速度が遅い冷却方法を採用したとしても、本発明では、十分に高い硬さを得ることができ、従来材の急冷処理に伴う割れや歪みの発生を防止できる利点がある。
【００５９】
焼入れ処理後の鋳鉄は、必要により、焼き戻し処理や時効硬化処理などの熱処理を更に施された後で、適当な機械加工を施されて、耐摩耗部材とされる。この際の機械加工とは、自由鍛造、型鍛造などの常法による塑性変形を伴う加工や切削などの加工である。
【００６０】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【実施例】
【００６１】
以下に本発明の実施例を説明する。
【００６２】
（実施例１）
製造条件を同じとし、成分組成、組織を種々変えた高Ｃｒ鋳鉄を得て、その硬度、靱性、耐疲労割れ性などを各々評価した。
【００６３】
即ち、下記表１に示す１〜２２の各成分組成の高Ｃｒ鋳鉄を、高周波誘導溶解炉で１５００℃で溶解した後、砂型に鋳込み（幅50mm×長さ300m×厚み150mm ）、２０ｋｇの矩形インゴットを各々溶製した。この際、凝固冷却速度は２３℃／ｓと一定にした。
【００６４】
上記各インゴットを９５５℃の焼入れ温度で×６時間再加熱、保持を行なった後に、焼入れ冷却速度を２．４℃／と一定にして、１５０〜２５０℃の温度範囲まで衝風冷却した。そして、この１５０〜２５０℃の温度範囲で２時間保持した後に放冷し、２００℃×５時間の焼き戻し処理を行なった。
【００６５】
この熱処理後のインゴットから試験片を採取し、試験片の組織を調査し、マルテンサイトのサイズ（炭化物に囲まれたマルテンサイトの１個当たりの平均面積：μｍ2 ）、マルテンサイトと残留オーステナイトおよび炭化物における、Ｘ線回折ピーク強度比による、残留オーステナイトの平均体積分率（％）を測定した。これらの結果も表１に示す。
【００６６】
（マルテンサイトのサイズ）
試験片を電解研磨後に、下記常温の混合液に４０秒浸漬して、表面をエッチングし、水洗、乾燥した。その後、この試験片について、倍率１００倍の光学顕微鏡写真を１０視野撮影し、各視野で２０個づつ、前記図１に示した炭化物（白色の粒子状部分）に囲まれたマルテンサイト（黒い粒子状部分）を無作為に選択した。この選択されたマルテンサイトの面積を画像解析によって求め、合計２００個のマルテンサイトの面積の平均値（１個当たりの平均面積）をマルテンサイトのサイズとして求めた。
上記混合液組成＝塩酸（ＨＣｌ）３５％水溶液：３重量％＋ピクリン酸（２，４，６−トリニトロフェノール）：３重量％＋エタノール：残部（９４重量％）
【００６７】
（残留オーステナイト量）
同様に研磨した試験片をＸ線回折解析にかけ、前記したＲｉｅｔｖｅｌｔ法により、残留オーステナイト量を測定した。即ち、マルテンサイトと残留オーステナイトおよび炭化物との合計Ｘ線回折ピーク強度に対する、残留オーステナイトのＸ線回折ピーク強度から、残留オーステナイトのＸ線回折ピーク強度比を求め、これを残留オーステナイトの平均体積分率とした。
【００６８】
前記採取試験片の硬度と靱性、耐疲労割れ性を測定した。これらの結果も表１に示す。
【００６９】
（硬度）
硬度は、ＪＩＳＺ２２４４に準じて、ビッカース硬度計を用い、押し込み荷重（試験力）３０ｋｇ（２９４．２Ｎ）で、各試験片の表面硬度（Ｈｖ）を５点測定して、平均化したものを鋳鉄の硬度とした。そして、耐摩耗性は、この硬度が８００Ｈｖ以上を、実際の耐摩耗性部材としての耐摩耗性が良好として○と評価した。
【００７０】
（靱性）
靱性は、シャルピー衝撃試験により、２ｍｍのＵノッチのＪＩＳ３号試験片を用いて、ハンマー荷重：２９４．２Ｎ（３０ｋｇｆ）、試験温度：室温にて行った。なお、シャルピー衝撃値（Ｊ）は吸収エネルギーを試験片断面積で除して求めた。そして、靱性は、シャルピー衝撃値が２．０Ｊ／ｃｍ2 以上を、実際の耐摩耗性部材としての靱性が良好として、○と評価した。
【００７１】
（耐疲労割れ性）
靱性を評価するシャルピー衝撃試験では、疲労割れ（亀裂、割れ、クラック）が一気に進む。これに対して、疲労割れは、１回の応力振幅あたりの亀裂進展長さ（亀裂進展速度）の大小であり、徐々に疲労割れが進む特徴を持つ。このため、靱性評価だけでは、本発明が課題とする耐疲労割れ性が評価できない。
【００７２】
したがって、本発明では、耐疲労割れ性の評価として、疲労亀裂進展特性、即ち、疲労亀裂進展が起こらない下限界応力拡大係数範囲ΔKth を求めて評価した。このΔKth の大きい方が抵抗が高く、１回の応力振幅あたりの亀裂進展長さ（亀裂進展速度）が小さくなって、耐疲労割れ性が優れる。本発明では、ΔKth が１０以上で耐疲労割れ性が優れるとして、○と評価した。
【００７３】
上記ΔKth は、12.5mmの1CT 試験片で、ＡＳＴＭＥ−６４７に準拠して、電気油圧サーボ式±１００ｋＮ疲労試験機を用い、次の条件で測定した。
試験環境：室温・大気中、制御方法：荷重制御、制御波形：正弦波、応力比：Ｒ＝０．１、試験周波数：１０〜２０Ｈｚ
【００７４】
（耐摩耗材評価）
発明例、比較例から選択したものを、実際の耐摩耗材として使用し、耐摩耗性、耐疲労割れ性を評価した。前記高Ｃｒ鋳鉄（幅50mm×長さ300m×厚み150mm ）の板を、製鉄原料を搬送する製鉄所のベルトコンベアで、１．５ｍの高さから落下する原料が衝突する部分のライナーとして設置し、６ヶ月での重量減少量で耐摩耗性を、割れ発生の有無で耐疲労割れ性の良否を判定した。判定基準は、重量減少１ｋｇ未満、割れなしで○と評価した。
【００７５】
表１から明らかな通り、発明例１〜１１の鋳鉄は、本発明化学成分組成範囲内からなる。そして前記した好ましい製造条件範囲内で製造されている。このため、マルテンサイトのサイズが、炭化物に囲まれたマルテンサイトの１個当たりの平均面積として６０００μｍ2 以下であり、残留オーステナイトの平均体積分率が５〜４０％である本発明範囲内の組織を有する。
【００７６】
この結果、硬度が８００Ｈｖ以上と高く、靱性もシャルピー衝撃値で２．０Ｊ／ｃｍ2 以上と高く、ΔKth が１０以上で耐疲労割れ性が優れる。また、これらの結果は、実際の耐摩耗材評価における、耐摩耗性（重量減少量の少なさ）や耐疲労割れ性（割れ発生無）から裏付けられる。
【００７７】
これに対して、本発明化学成分組成範囲から外れる各比較例１２〜２２は、前記した好ましい製造条件範囲内で製造されているにもかかわらず、マルテンサイトのサイズか、残留オーステナイトの平均体積分率などの組織が、本発明範囲から外れる。
【００７８】
この結果、硬度が８００Ｈｖ未満か、靱性がシャルピー衝撃値で２．０Ｊ／ｃｍ2 未満か、ΔKth が１０未満となって、実際の耐摩耗材評価とともに、耐摩耗材特性のいずれかが、発明例に比して劣る。
【００７９】
比較例１２はＣ量が下限を下回り、［Ｃｒ］／［Ｃ］が上限を上回る。この結果、残留γ量が下限未満となって、硬度、耐疲労割れ性が劣る。
【００８０】
比較例１３はＭｎ量、［Ｍｎ］×［Ｍｏ］が下限未満である。この結果、マルテンサイトのサイズも比較的大きくなり、硬度、耐疲労割れ性が劣る。
【００８１】
比較例１４はＣｒ量が下限を下回る。この結果、硬度、耐疲労割れ性が劣る。
【００８２】
比較例１５はＭｏ、［Ｍｎ］×［Ｍｏ］が下限未満である。この結果、高硬度であっても、靱性、耐疲労割れ性が劣る。
【００８３】
比較例１６はＣ量が上限を超える。この結果、残留γ量が上限を超え、硬度、靱性が劣る。
【００８４】
比較例１７はＭｎ量が上限を超える。この結果、残留γ量が上限を超え、硬度、靱性が劣る。
【００８５】
比較例１８はＣｒ量、［Ｃｒ］／［Ｃ］が上限を超える。この結果、残留γ量が上限を超え、硬度が劣る。
【００８６】
比較例１９はＭｏ量が上限を超える。この結果、残留γ量が上限を超え、硬度が劣る。
【００８７】
比較例２０はＮ量が上限を超える。この結果、ブローホールが発生した。
【００８８】
比較例２１は［Ｃｒ］／［Ｃ］が下限未満である。この結果、残留γ量が上限を超え、硬度が劣る。
【００８９】
比較例２２は［Ｍｎ］×［Ｍｏ］が上限を超える。この結果、残留γ量が上限を超え、硬度が劣る。
【００９０】
以上の結果から、本発明の組成と組織要件の臨界的な意義が分かる。
【００９１】
【表１】
2006336049.tif 000002
【００９２】
【表２】
2006336049.tif 000003
【００９３】
（実施例２）
成分組成は、実施例１の表１における発明例９の成分組成で同じとし、製造条件の方を種々変えた高Ｃｒ鋳鉄を得て、その組織、硬度、靱性、耐疲労割れ性などを各々評価した。
【００９４】
即ち、実施例１における製造条件において、凝固冷却速度、焼入れ保持温度、焼入れ保持時間、焼入れ冷却速度を、表３に示す通り、種々変えた。この他の製造条件は実施例１と同じとした。
【００９５】
この熱処理後のインゴットから試験片を採取し、実施例１と同様に、試験片の組織を調査し、マルテンサイトのサイズ、残留オーステナイトの平均体積分率を測定した。これらの結果も表３に示す。
【００９６】
また、実施例１と同様に、前記採取試験片の硬度と靱性、耐疲労割れ性を測定した。これらの結果も表３に示す。
【００９７】
表３から明らかな通り、発明例２３〜３１の高Ｃｒ鋳鉄は、前記した好ましい製造条件範囲内で製造されている。このため、マルテンサイトのサイズが、炭化物に囲まれたマルテンサイトの１個当たりの平均面積として６０００μｍ2 以下であり、残留オーステナイトの平均体積分率が５〜４０％である本発明範囲内の組織を有する。
【００９８】
この結果、硬度が８００Ｈｖ以上と高く、靱性もシャルピー衝撃値で２．０Ｊ／ｃｍ2 以上と高く、ΔKth が１０以上で耐疲労割れ性が優れる。また、これらの結果は、実際の耐摩耗材評価における、耐摩耗性（重量減少量の少なさ）や耐疲労割れ性（割れ発生無）から裏付けられる。
【００９９】
これに対して、本発明化学成分組成範囲内だが、前記した好ましい製造条件範囲から外れて製造されている各比較例３２〜３７は、マルテンサイトのサイズか、残留オーステナイトの平均体積分率などの組織が、本発明範囲から外れる。
【０１００】
この結果、硬度が８００Ｈｖ未満か、靱性がシャルピー衝撃値で２．０Ｊ／ｃｍ2 未満か、ΔKth が１０未満となって、実際の耐摩耗材評価とともに、耐摩耗材特性のいずれかが、発明例に比して劣る。
【０１０１】
比較例３２は。凝固冷却速度が、好ましい下限値５℃／ｓを下回っており、遅過ぎる。この結果、マルテンサイトのサイズも大きくなり過ぎ、靱性、耐疲労割れ性が劣る。凝固冷却速度が比較的低い（下限値に近い）発明例２３の結果と合わせると、凝固冷却速度の好ましい下限値の意義が裏付けられる。
【０１０２】
比較例３３は、焼入れ保持温度が、好ましい下限値９００℃を下回っており、低過ぎる。この結果、残留γ量が少な過ぎ、硬度が低い。焼入れ保持温度が比較的低い（下限値に近い）発明例２７の結果と合わせると、焼入れ保持温度の好ましい下限値の意義が裏付けられる。
【０１０３】
比較例３４は、焼入れ保持温度が、好ましい上限値１０５０℃を上回っており、高過ぎる。この結果、残留γ量が多過ぎ、硬度が低い。焼入れ保持温度が比較的高い（上限値に近い）発明例２８の結果と合わせると、焼入れ保持温度の好ましい上限値の意義が裏付けられる。
【０１０４】
比較例３５は、焼入れ保持時間が、好ましい下限値３時間を下回っており、短過ぎる。この結果、残留γ量が少な過ぎ、硬度が低く、耐疲労割れ性が劣る。焼入れ保持時間が比較的短い（下限値に近い）発明例２９の結果と合わせると、焼入れ保持時間の好ましい上限値の意義が裏付けられる。
【０１０５】
比較例３６は、焼入れ冷却速度が、好ましい下限値０．０５℃／ｓを下回っており、遅過ぎる。この結果、残留γ量が少な過ぎ、硬度が低い。焼入れ冷却速度が比較的遅い（下限値に近い）発明例３０の結果と合わせると、焼入れ冷却速度の好ましい下限値の意義が裏付けられる。
【０１０６】
比較例３７は、焼入れ冷却速度が、好ましい上限値５℃／ｓを上回って、速過ぎる。この結果、残留γ量が多過ぎ、硬度が低い。焼入れ冷却速度が比較的速い（上限値に近い）発明例３１の結果と合わせると、焼入れ冷却速度の好ましい上限値の意義が裏付けられる。
【０１０７】
以上の結果から、本発明の組織とするための好ましい製造条件の意義が分かる。
【０１０８】
【表３】
2006336049.tif 000004
【産業上の利用可能性】
【０１０９】
以上説明したように、本発明によれば、高硬度でも、繰り返し引張応力の発生する様な使用環境下でも、疲労亀裂進展による脆性破壊を防止できる、耐疲労割れ性に優れた高Ｃｒ鋳鉄およびその製造方法を提供することができる。このため、本発明は、耐摩耗ライナーや、コーンクラッシャ、ジョークラッシャなどの岩石の粉砕機、あるいは鋼材の搬送ローラーなどの耐摩耗部材に用いて好適である。
【図面の簡単な説明】
【０１１０】
【図１】本発明高Ｃｒ鋳鉄の組織を示す、図面代用写真である。
【図１】
2006336049.tif 000005